(57)【特許請求の範囲】
【請求項１】
３，３’，４，４’−ビフェニルテトラカルボン酸二無水物に対する２５℃の溶解度が０．１ｇ／１００ｇ以上の溶剤と、３，３’，４，４’−ビフェニルテトラカルボン酸二無水物粉末とを、少なくとも一部の３，３’，４，４’−ビフェニルテトラカルボン酸二無水物粉末が溶解していない不均一な状態で混合し、次いで混合液から未溶解の３，３’，４，４’−ビフェニルテトラカルボン酸二無水物粉末を分離回収することを特徴とする３，３’，４，４’−ビフェニルテトラカルボン酸二無水物二無水物粉末の精製方法。
【請求項２】
溶剤の３，３’，４，４’−ビフェニルテトラカルボン酸二無水物に対する２５℃の溶解度が、１ｇ／１００ｇ以上であることを特徴とする請求項１に記載の３，３’，４，４’−ビフェニルテトラカルボン酸二無水物粉末の精製方法。
【請求項３】
溶剤が、Ｎ，Ｎ−ジメチルホルムアミド、Ｎ，Ｎ−ジメチルアセトアミド、Ｎ−メチルー２−ピロリドン、Ｎ−エチル−２−ピロリドンであることを特徴とする請求項１または２に記載の３，３’，４，４’−ビフェニルテトラカルボン酸二無水物粉末の精製方法。
【請求項４】
分離回収した３，３’，４，４’−ビフェニルテトラカルボン酸二無水物粉末を２規定の水酸化ナトリウム水溶液に１０質量％の濃度で溶解した溶液に対する波長４００ｎｍ、光路長１ｃｍの光透過率が７５％以上であることを特徴とする請求項１〜３のいずれかに記載の３，３’，４，４’−ビフェニルテトラカルボン酸二無水物粉末の精製方法。
【請求項５】
分離回収した３，３’，４，４’−ビフェニルテトラカルボン酸二無水物粉末を、さらに昇華することを特徴とする請求項１〜４のいずれかに記載の３，３’，４，４’−ビフェニルテトラカルボン酸二無水物粉末の精製方法。
【請求項６】
請求項１〜５のいずれかの精製方法を用いた３，３’，４，４’−ビフェニルテトラカルボン酸二無水物粉末の製造方法。
【請求項７】
請求項１〜５のいずれかの精製方法で分離回収した３，３’，４，４’−ビフェニルテトラカルボン酸二無水物粉末を含んで構成されたテトラカルボン酸成分と、脂肪族ジアミン類、脂環構造を有するジアミン類、及びハロゲン基、カルボニル基、スルホニル基のいずれかの置換基を有する芳香族ジアミン類からなる群から選択されたジアミン類で構成されたジアミン成分とを、重合イミド化することを特徴とするポリイミドの製造方法。
【発明の詳細な説明】
【技術分野】
【０００１】
本発明は、着色の少ない３，３’，４，４’−ビフェニルテトラカルボン酸二無水物粉末の精製方法、及びそれを用いたポリイミドに関する。ここで、３，３’，４，４’−ビフェニルテトラカルボン酸二無水物粉末とは、３，３’，４，４’−ビフェニルテトラカルボン酸二無水物を主成分とし、実質的に３，３’，４，４’−ビフェニルテトラカルボン酸二無水物からなる化学原料として好適に用いられる粉末のことである。
【背景技術】
【０００２】
高度情報化社会の到来に伴い、光通信分野の光ファイバーや光導波路等、表示装置分野の液晶配向膜やカラーフィルター用保護膜等の光学材料の開発が進んでいる。さらに表示装置分野では、ガラス基板代替として軽量でフレキシブル性に優れたプラスチック基板の検討が行なわれ、それを用いて曲げたり丸めたりすることが可能なディスプレイの開発が進んでいる。
【０００３】
ポリイミドは、テトラカルボン酸成分とジアミン成分とから得られる樹脂であって、高寸法安定性や高耐熱性などの優れた特性を有することから高性能光学材料としての用途展開が望まれている。しかしながら、ポリイミドはその化学構造に起因して容易に着色が起こるのみならず、原料のテトラカルボン酸成分やジアミン成分においても着色を抑制することが容易ではなかった。
【０００４】
ポリイミドのテトラカルボン酸成分の原料の一つに、３，３’，４，４’−ビフェニルテトラカルボン酸二無水物がある。
特許文献１には、３，３’，４，４’−ビフェニルテトラカルボン酸加熱無水化生成物を加熱溶融させた後、減圧下、系内の酸素濃度を１０ｐｐｍ以下に保ちながら、３０７℃以上３３０℃以下の温度で蒸発させ、その蒸気を冷却し結晶化することによって、着色の少ない３，３’，４，４’−ビフェニルテトラカルボン酸加熱無水化生成物を得ることが記載されている。
【０００５】
特許文献２には、３，３’，４，４’−ビフェニルテトラカルボン酸を、特定の加熱装置を用い、特定の圧力条件下、最高到達温度を２１０℃〜２５０℃の範囲内とし、特定の昇温速度で昇温し、且つ１５０℃〜２５０℃に特定の時間保持することによって脱水環化して３，３’，４，４’−ビフェニルテトラカルボン酸二無水物を得ること、得られた３，３’，４，４’−ビフェニルテトラカルボン酸二無水物を、さらに２５０℃以上の温度で、減圧下昇華精製処理して、着色の少ない３，３’，４，４’−ビフェニルテトラカルボン酸加熱無水化生成物を得ることが記載されている。
【０００６】
特許文献３には、３，３’，４，４’−ビフェニルテトラカルボン酸テトラメチルを加水分解、脱水し、溶媒中で吸着剤を加え濾過後、再結晶することからなるビフェニルテトラカルボン酸無水物の精製方法が記載され、再結晶に用いる溶媒として無水酢酸が好適であることが記載されている。
【先行技術文献】
【特許文献】
【０００７】
【特許文献１】特開２００５−３１４２９６号公報
【特許文献２】特開２００６−４５１９８号公報
【特許文献３】特開２００４−１９６６８７号公報
【発明の概要】
【発明が解決しようとする課題】
【０００８】
特許文献１，２の製造方法によって、着色の少ない３，３’，４，４’−ビフェニルテトラカルボン酸二無水物が得られている。しかしながら、特許文献１，２の製造方法は、加熱溶融後に減圧下で特定の酸素濃度雰囲気下高温で蒸発させるための装置や、無水化のための特殊な構造を持った加熱装置などの大掛かりな設備が必要であり、設備コストの面でも問題があった。また厳しい操作条件下で複雑な操作が要求されるという問題があり、改善が求められていた。
特許文献３の製造方法では、アルカリ金属を低減した３，３’，４，４’−ビフェニルテトラカルボン酸二無水物が得られている。しかしながら、無水酢酸での再結晶では、着色の低減の効果は十分ではなかった。
【０００９】
本発明は、大掛かりな設備を必要とせず、温和な条件下簡便な操作による方法によって、着色の少ない３，３’，４，４’−ビフェニルテトラカルボン酸二無水物粉末を容易に得ることができる精製方法について、種々検討した結果なされたものである。
すなわち本発明は、大掛かりな設備を必要とせず、温和な条件下で簡便な操作による方法によって、着色の少ない３，３’，４，４’−ビフェニルテトラカルボン酸二無水物粉末を容易に得ることができる精製方法提供すること、およびその精製方法によって得られた着色の少ない３，３’，４，４’−ビフェニルテトラカルボン酸二無水物粉末を用いて透過性が良好なポリイミドを得ることを目的とする。
【課題を解決するための手段】
【００１０】
本発明は、以下の各項に関する。
１．  ３，３’，４，４’−ビフェニルテトラカルボン酸二無水物に対する２５℃の溶解度が０．１ｇ／１００ｇ以上の溶剤と、３，３’，４，４’−ビフェニルテトラカルボン酸二無水物粉末とを、少なくとも一部の３，３’，４，４’−ビフェニルテトラカルボン酸二無水物粉末が溶解していない不均一な状態で混合し、次いで混合液から未溶解の３，３’，４，４’−ビフェニルテトラカルボン酸二無水物粉末を分離回収することを特徴とする３，３’，４，４’−ビフェニルテトラカルボン酸二無水物二無水物粉末の精製方法。
【００１１】
２．  溶剤の３，３’，４，４’−ビフェニルテトラカルボン酸二無水物に対する２５℃の溶解度が、１ｇ／１００ｇ以上であることを特徴とする前記項１に記載の３，３’，４，４’−ビフェニルテトラカルボン酸二無水物粉末の精製方法。
【００１２】
３．  溶剤が、Ｎ，Ｎ−ジメチルホルムアミド、Ｎ，Ｎ−ジメチルアセトアミド、Ｎ−メチルー２−ピロリドン、Ｎ−エチル−２−ピロリドンであることを特徴とする前記項１または２に記載の３，３’，４，４’−ビフェニルテトラカルボン酸二無水物粉末の精製方法。
【００１３】
４．  分離回収した３，３’，４，４’−ビフェニルテトラカルボン酸二無水物粉末を２規定の水酸化ナトリウム水溶液に１０質量％の濃度で溶解した溶液に対する波長４００ｎｍ、光路長１ｃｍの光透過率が７５％以上であることを特徴とする前記項１〜３のいずれかに記載の３，３’，４，４’−ビフェニルテトラカルボン酸二無水物粉末の精製方法。
【００１４】
５．  分離回収した３，３’，４，４’−ビフェニルテトラカルボン酸二無水物粉末を、さらに昇華することを特徴とする前記項１〜４のいずれかに記載の３，３’，４，４’−ビフェニルテトラカルボン酸二無水物粉末の精製方法。
【００１５】
６．  テトラカルボン酸成分が、前記項１〜５のいずれかの精製方法で分離回収した３，３’，４，４’−ビフェニルテトラカルボン酸二無水物粉末を含んで構成され、ジアミン成分が、脂肪族ジアミン類、脂環構造を有するジアミン類、及びハロゲン基、カルボニル基、スルホニル基のいずれかの置換基を有する芳香族ジアミン類からなる群から選択されたジアミン類で構成された、膜厚１０μｍのフィルムにしたときの４００ｎｍにおける光透過率が８０％以上であることを特徴とするポリイミド。
【００１６】
7．  光学材料として用いられることを特徴とする前記項６に記載のポリイミド。
【００１７】
８．  前記項１〜５のいずれかの精製方法で分離回収した３，３’，４，４’−ビフェニルテトラカルボン酸二無水物粉末を含んで構成されたテトラカルボン酸成分と、脂肪族ジアミン類、脂環構造を有するジアミン類、及びハロゲン基、カルボニル基、スルホニル基のいずれかの置換基を有する芳香族ジアミン類からなる群から選択されたジアミン類で構成されたジアミン成分とを、重合イミド化することを特徴とするポリイミドの製造方法。
【発明の効果】
【００１８】
本発明によって、大掛かりな設備を必要とせず、温和な条件下簡便な操作による方法によって、着色の少ない３，３’，４，４’−ビフェニルテトラカルボン酸二無水物粉末を容易に得ることができる精製方法を提供することができる。また、本発明の精製方法によって得られた着色の少ない３，３’，４，４’−ビフェニルテトラカルボン酸二無水物粉末を用いて、透過性が良好な高性能光学材料用、特にフレキシブルなディスプレイやタッチパネルなどの表示装置において透明性基材用として好適に用いることができるポリイミドを提供することができる。
【発明を実施するための形態】
【００１９】
以下の記載において、３，３’，４，４’−ビフェニルテトラカルボン酸二無水物をｓ−ＢＰＤＡ、３，３’，４，４’−ビフェニルテトラカルボン酸二無水物粉末をｓ−ＢＰＤＡ粉末、と略記することもある。
本発明の３，３’，４，４’−ビフェニルテトラカルボン酸二無水物粉末の精製方法は、ｓ−ＢＰＤＡに対する２５℃の溶解度が０．１ｇ／１００ｇ以上の溶剤と、原料のｓ−ＢＰＤＡ粉末とを、少なくとも一部のｓ−ＢＰＤＡ粉末が溶解していない不均一な状態で混合し、次いで混合液から未溶解のｓ−ＢＰＤＡ粉末を分離回収することを特徴とする。
【００２０】
ここで、２５℃におけるｓ−ＢＰＤＡの溶解度が０．１ｇ／１００ｇ以上である溶剤とは、当該溶媒１００ｇに、２５℃においてｓ−ＢＰＤＡが０．１ｇ以上溶解することを意味する。
本発明において、ｓ−ＢＰＤＡの溶解度は以下の方法で測定した。
すなわち、純度９９％以上のｓ−ＢＰＤＡ粉末５．０ｇと当該溶剤５０．０ｇとを混合し、２５℃で３時間撹拌して混合液を得る。（この攪拌条件で飽和状態となることを事前に確認した。飽和にならないときは粉末の量を２倍、３倍・・・と増やす。）この混合液中の未溶解のｓ−ＢＰＤＡ粉末をアドバンテック社製のろ紙５Ａを用いてろ別し、ろ液としてｓ−ＢＰＤＡの飽和溶液を得る。このｓ−ＢＰＤＡの飽和溶液の５ｇをシャーレに秤取り、それを８０℃で１時間次いで２００℃で１時間加熱して溶剤を除去する。加熱後のシャーレのｓ−ＢＰＤＡの質量を求め、その値から２５℃の溶解度を算出する。
【００２１】
本発明の精製方法で使用する溶剤としては、２５℃におけるｓ−ＢＰＤＡの溶解度が０．１ｇ／１００ｇ以上、好ましくは１．０ｇ／１００ｇ以上、より好ましくは２．０ｇ／１００ｇ以上、好ましくは１００．０ｇ／１００ｇ以下、より好ましくは３０．０ｇ／１００ｇ以下の溶剤を好適に使用できる。溶解度が小さいと着色の少ないｓ−ＢＰＤＡ粉末を得ることが難しくなる。溶解度が大きいと、着色の少ないｓ−ＢＰＤＡ粉末を得ることはできるが、原料が過剰に溶解して回収率が低下するので経済的ではなくなる。この溶剤は単一種の溶剤である必要はなく、複数種の溶剤の混合物であっても、混合物としての溶解度が０．１ｇ／１００ｇ以上であれば構わない。
【００２２】
本発明で使用する溶剤としては、特に限定するものではないが、例えばｎ−ヘキサン、シクロヘキサン、ヘプタン、オクタンなどの脂肪族炭化水素類、ベンゼン、トルエン、キシレンなどの芳香族炭化水素類、メタノール、エタノール、ブタノール、イソプロピルアルコール、ノルマルプロピルアルコール、ブタノール、ターシャリーブタノール、ブタンジオール、エチルヘキサノール、ベンジルアルコールなどのアルコール類、アセトン、メチルエチルケトン、メチルイソブチルケトン、ジイソブチルケトン、シクロヘキサノンなどのケトン類、酢酸エチル、酢酸メチル、酢酸ブチル、酢酸メトキシブチル、酢酸セロソルブ、酢酸アミル、酢酸ノルマルプロピル、酢酸イソプロピル、乳酸メチル、乳酸エチル、乳酸ブチル、γ−バレロラクトン、δ−バレロラクトン、γ−カプロラクトン、ε−カプロラクトン、α−メチル−γ−ブチロラクトンなどのエステル類、ジメチルエーテル、エチルメチルエーテル、ジエチルエーテル、フラン、ジベンゾフラン 、オキセタン、テトラヒドロフラン、テトラヒドロピラン、メチルセロソルブ、セロソルブ、ブチルセロソルブ、ジオキサン、メチルターシャリーブチルエーテル、ブチルカルビトール、エチレングリコール、ジエチレングリコール、トリエチレングリコール、プロピレングリコール、ジエチレングリコールモノメチルエーテル、トリエチレングリコールモノメチルエーテル、プロピレングリコールモノメチルエーテル、３−メトキシ−３−メチル−１−ブタノール、エチレングリコールモノメチルエーテルアセテート、プロピレングリコールモノメチルエーテルアセテート、ジエチレングリコールモノブチルエーテルアセテート、ジエチレングリコールモノエチルエーテルアセテートなどのエーテル類、アセトニトリル、プロピオニトリル、 ブチロニトリルなどのニトリル類、Ｎ−メチル−２−ピロリドン、Ｎ，Ｎ−ジメトルホルムアミド、Ｎ，Ｎ−ジメチルアセトアミドなどのアミド類、ジメチルスルホキシドなどのスルホン類、ジメチルカーボネート、ジエチルカーボネートなどのカーボネート類、ｍ−クレゾール、ｐ−クレゾール、３−クロロフェノール、４−クロロフェノールなどのフェノール類、その他、アセトフェノン、１，３−ジメチル−２−イミダゾリジノン、スルホラン、水などを例示することができる。好ましくは、ジメチルスルホキシド、Ｎ，Ｎ−ジメチルホルムアミド、Ｎ，Ｎ−ジメチルアセトアミド、Ｎ−メチルー２−ピロリドン、Ｎ−エチル−２−ピロリドンが挙げられる。溶解度が０．１ｇ／１００ｇより小さい溶剤では、溶解度が０．１ｇ／１００ｇ以上の溶剤と組み合わせて、混合物の溶解度を０．１ｇ／１００ｇ以上として用いることができる。アルコール類や水などを用いる場合には、酸無水物と反応して開環反応を起こすことがあるため、精製後に加熱処理などを行うことが好ましい。また、精製後の加熱処理なしで済ませるためには、これらの溶剤は水分やアルコール分を含まない高純度溶剤が好ましい。
【００２３】
本発明においては、適切な溶解度を有する溶剤とｓ−ＢＰＤＡ粉末とを、少なくとも一部のｓ−ＢＰＤＡ粉末が溶解していない不均一な状態で混合することによって、ｓ−ＢＰＤＡ粉末の着色原因を溶剤に選択的に溶解させ、未溶解の着色の低減されたｓ−ＢＰＤＡ粉末を分離回収することによって、着色の低減されたｓ−ＢＰＤＡ粉末を高収率で容易に得ることができる。
【００２４】
すなわち、ここで得られる混合液は、溶剤に、その溶解度を越える量のｓ−ＢＰＤＡ粉末を混合し、その一部は溶解するが、残りの粉末は未溶解の不均一な混合状態の混合液である。したがって、溶剤とｓ−ＢＰＤＡ粉末との混合割合は、ｓ−ＢＰＤＡ粉末が、混合した混合液の温度における（好ましくは２５℃における）溶解度を超える割合にすればよいが、好ましくは溶解度の２〜５０００倍、より好ましくは５〜２０００倍、さらに好ましくは５〜２００倍、特に好ましくは５〜１００倍程度の割合が好適である。少な過ぎると溶解して回収できない割合が高くなるので経済的ではなく、多過ぎると精製効果が不十分になることがある。
【００２５】
本発明の精製方法で、溶剤とｓ−ＢＰＤＡ粉末を混合する温度は、溶剤の沸点未満の比較的低温であることが好ましい。具体的には、１５０℃以下、好ましくは１００℃以下、より好ましくは７０℃未満であり、さらに好ましくは０〜５０℃である。特に加熱処理しないで０〜５０℃の室温で行うことが好ましい。加熱して高温にしたり還流したりすると、溶剤が反応したり、分解したり、酸化劣化して着色することがある。また高温では、ｓ−ＢＰＤＡ粉末自身が酸化等により着色することもある。
【００２６】
混合液は、好適には撹拌装置によって撹拌される。撹拌時間は、精製効果が十分に得られれば特に限定はない。本発明において、混合液中の溶液部分は必ずしも飽和状態である必要はなく、粉末の一部が溶解して着色が改善されればよい。また撹拌時間は、通常０．５〜６時間程度である。
【００２７】
なお、本発明精製方法で用いる原料のｓ−ＢＰＤＡ粉末は、限定されるものではなく従来公知のものを好適に用いることができる。例えば特許文献１，２に記載されたｓ−ＢＰＤＡの製造方法によって製造したものでもよく、それ以外の公知の製造方法によって製造したものでも構わない。精製後直ちに化学原料として好適に用いためには、純度が９８質量％以上、好ましくは９９質量％以上、より好ましくは９９．５質量％以上のものが好適である。粒子径や粒子の形態についても特に限定はない。通常は粒子径が５ｍｍ以下、好ましくは１ｍｍ以下程度の粉末である。また、粉末の結晶性（結晶化度）には特に限定はない。
【００２８】
本発明の精製方法においては、好ましくは混合液を十分に撹拌した後で、混合液中の未溶解のｓ−ＢＰＤＡ粉末を溶剤と分離して回収する。この分離によって、着色原因は溶剤と共に分離され、着色が少ないｓ−ＢＰＤＡ粉末を好適に回収することができる。混合液から未溶解のｓ−ＢＰＤＡ粉末を分離回収する方法としては、常圧でのろ過、加圧ろ過、吸引ろ過、遠心ろ過など公知の方法を好適に利用できる。なお、分離工程は、混合液の混合・撹拌時とほぼ同じ温度条件下で行うことが好ましい。分離工程の温度が、混合液の混合・撹拌時の温度よりも低下すると、溶剤へ一旦溶解した着色原因物質が再度析出してｓ−ＢＰＤＡ粉末を着色させることがある。
分離回収されたｓ−ＢＰＤＡ粉末には、溶剤が付着し残存している。このため、好ましくは不活性雰囲気中で、熱風乾燥、加熱乾燥、真空乾燥などの公知の方法によって十分に乾燥することが好適である。なお、精製工程中に酸無水物の一部が開環反応を起こすことがある。その場合には、乾燥時の加熱等によって、閉環することが好ましい。
【００２９】
本発明の精製方法においては、ｓ−ＢＰＤＡに対する２５℃の溶解度が０．１ｇ／１００ｇ以上の溶剤と、ｓ−ＢＰＤＡ粉末とを、少なくとも一部のｓ−ＢＰＤＡ粉末が溶解していない不均一な状態で混合し、次いで混合液から未溶解のｓ−ＢＰＤＡ粉末を分離回収することによって得られたｓ−ＢＰＤＡを、さらに昇華することが好ましい。
この昇華は、特別の条件下で行う必要はなく、従来公知の条件で好適に行うことができる。特許文献１，２で開示されているような、ｓ−ＢＰＤＡ粉末を加熱溶融させた後、減圧下に２５０℃以上の高温で蒸発させ、その蒸気を冷却し結晶化する方法でも構わない。また加熱溶融せず、１００〜２５０℃程度の比較的低温で昇華させることによっても、より着色が少ないｓ−ＢＰＤＡ結晶を好適に得ることができる。このｓ−ＢＰＤＡ結晶は、凝固していても、粉砕によって容易に粉末化できる。
【００３０】
本発明の精製方法によって、大掛かりな設備を必要とせず、温和な条件下簡便な操作による方法によって、着色の少ない３，３’，４，４’−ビフェニルテトラカルボン酸二無水物粉末を容易に得ることができる。得られるｓ−ＢＰＤＡ粉末は、２規定の水酸化ナトリウム水溶液に１０質量％の濃度で溶解して得られた溶液に対する波長４００ｎｍの光透過率が７５％を超えており、好ましくは８０％以上である。
【００３１】
本発明の精製方法によって得られたｓ−ＢＰＤＡ粉末を用いることによって、透過性が良好な高性能光学材料用として好適に用いることができるポリイミドを容易に得ることができる。
【００３２】
したがって、本発明は以下のポリイミド及びポリイミドの製造方法にも関する。すなわち、本発明のポリイミドは、テトラカルボン酸成分が、本発明の精製方法で分離回収した３，３’，４，４’−ビフェニルテトラカルボン酸二無水物粉末を含んで構成され、ジアミン成分が、脂肪族ジアミン類、脂環構造を有するジアミン類、及びハロゲン基、カルボニル基、スルホニル基のいずれかの置換基を有する芳香族ジアミン類からなる群から選択されたジアミン類で構成された、膜厚１０μｍのフィルムにしたときの４００ｎｍにおける光透過率が７０％以上であることを特徴とするポリイミドである。
【００３３】
本発明のポリイミドにおいて、テトラカルボン酸成分は、本発明のｓ−ＢＰＤＡ粉末以外のテトラカルボン酸成分を、テトラカルボン酸成分の総モル量に対し、５０％以下、好ましくは、２５％以下、特に好ましくは、１０％以下を用いてもよい。ｓ−ＢＰＤＡ以外のテトラカルボン酸成分を用いることで、ポリイミド前駆体の溶解性が改善し、製造し易くなることがある。
本発明のｓ−ＢＰＤＡ粉末以外のテトラカルボン酸成分としては、特に限定はなく、通常のポリイミドに原料として採用されるテトラカルボン酸成分であればいずれでも構わないが、芳香族テトラカルボン酸二無水物が好ましい。その様なテトラカルボン酸二無水物としては、２，２’，３，３’−ビフェニルテトラカルボン酸二無水物、２，３，３’，４’−ビフェニルテトラカルボン酸二無水物、ピロメリット酸二無水物、オキシジフタル酸二無水物、３，３’，４，４’−ベンゾフェノンテトラカルボン酸二無水物、３，３’，４，４’−ジフェニルスルホンテトラカルボン酸二無水物、ｍ−ターフェニル−３，３’，４，４’−テトラカルボン酸二無水物、４，４’−（２，２−ヘキサフルオロイソプロピレン）ジフタル酸二無水物、２，２’−ビス(３，４−ジカルボキシフェニル)プロパン類、１，４，５，８−ナフタレンテトラカルボン酸二無水物、２，３，６，７−ナフタレンテトラカルボン酸二無水物、（１，１’：３’，１”−ターフェニル）−３，３”，４，４”−テトラカルボン酸二無水物、４，４’−（ジメチルシラジイル）ジフタル酸二無水物、４，４’−（１，４−フェニレンビス（オキシ））ジフタル酸二無水物、など、より好ましくは２，２’，３，３’−ビフェニルテトラカルボン酸二無水物、２，３，３’，４’−ビフェニルテトラカルボン酸二無水物を好適に挙げることができる。
【００３４】
ジアミン成分は、脂肪族ジアミン類、脂環構造を有するジアミン類、及びハロゲン基、カルボニル基、スルホニル基のいずれかの置換基を有する芳香族ジアミン類（換言すれば置換基としてハロゲン基、カルボニル基、スルホニル基のいずれかを有する芳香族ジアミン類）からなる群から選択されるジアミン類を用いることができる。ここで、ジアミン類とは、ポリイミドの原料として通常採用されるジアミンやジイソシアネートなどのジアミン乃至ジアミン誘導体である。ジアミン誘導体は、反応性や生成物の溶解性付与の目的で、ジアミンをシリル化剤（アミド系シリル化剤など）と反応させたジアミン誘導体であってもよい。
【００３５】
脂肪族ジアミン類としては、例えばジアミノブタン、ジアミノペンタン、ジアミノヘキサン、ジアミノヘプタン、ジアミノオクタン、ジアミノノナン、ジアミノデカン、ジアミノウンデカン、ジアミノドデカンなどの直鎖状および分枝状の脂肪族ジアミンおよびその誘導体を例示できる。
【００３６】
脂環構造を有するジアミン類としては、例えば１，４−ジアミノシクロヘキサン、１，３−ジアミノシクロヘキサン、１，２−ジアミノシクロヘキサン、３−メチル−１，４−ジアミノシクロヘキサン、３−メチル−、３−アミノメチル−、５，５−ジメチルシクロヘキシルアミン、１，３−ビスアミノメチルシクロヘキサン、ビス（４，４′−アミノシクロヘキシル）メタン、ビス（３，３′−メチル−４，４′−アミノシクロヘキシル）メタン、ビス（アミノメチル）ノルボルナン、ビス（アミノメチル）−トリシクロ〔５，２，１，０〕デカン、イソホロンジアミン、１，３−ジアミノアダマンタンなどの脂環構造を有するジアミンおよびその誘導体を例示できる。
【００３７】
ハロゲン基、カルボニル基、スルホニル基のいずれかの置換基を有する芳香族ジアミン類としては、例えば３，５−ジアミノベンゾトリフルオライド、２−（トリフルオロメチル）−１，４−フェニレンジアミン、 ５−（トリフルオロメチル）−１，３−フェニレンジアミン、１，３ −ジアミノ−２，４，５，６−テトラフルオロベンゼン、２，２−ビス［４−（４−アミノフェノキシ）フェニル］−ヘキサフルオロプロパン、２，２−ビス（３−アミノフェニル）１，１，１，３，３，３−ヘキサフルオロプロパン、２，２’−ビス−（４−アミノフェニル）−ヘキサフルオロプロパン、４，４−ビス（トリフルオロメトキシ）ベンジジン、３，３’−ジアミノ−５，５’−トリフルオロメチルビフェニル、３，３’−ジアミノ−６，６’−トリフルオロメチルビフェニル、３，３’−ビス（トリフルオロメチル）ベンジジン；２，２−ビス［４−（４−アミノフェノキシ）フェニル］ ヘキサフルオロプロパン、４，４’−トリフルオロメチル−２，２’− ジアミノビフェニル、２，２’−ビス（トリフルオロメチル）−４，４’−ジアミノビフェニル、３，３−ジクロロ−４，４’−ジアミノビフェニル、２，２’,５，５’−ジクロロ−４，４’−ジアミノビフェニル、４，４’−メチレン−ビス（２−クロロアニリン）などのハロゲン基を有する芳香族ジアミンおよびその誘導体、４，４’−ジアミノベンゾフェノン、３，３’−ジアミノベンゾフェノン、４−アミノフェニルー４−アミノベンゾエート、テレフタル酸ビス（４−アミノフェニル）エステル、ビフェニル−４，４’−ジカルボン酸ビス（４−アミノフェニル）１，４−ビス（４−アミノベンゾイルオキシ）ベンゼン、１，３−ビス（４−アミノベンゾイルオキシ）ベンゼン、４，４’−ジアミノベンズアニライド、Ｎ,Ｎ−ビス（４−アミノフェニル）テレフタルアミド、Ｎ，Ｎ’−ｐ−フェニレンビス（ｐ−アミノベンズアミド）、Ｎ，Ｎ’−ｍ−フェニレンビス（ｐ−アミノベンズアミド）などのカルボニル基を有する芳香族ジアミンおよびその誘導体、３，３’−ジアミノジフェニルスルホン、３，４’−ジアミノジフェニルスルホン、４，４’−ジアミノジフェニルスルホン、３、3’−ジアミノー４,４’−ジヒドロキシジフェニルスルホン、O−トリジンスルホン、ビス[４−（４−アミノフェノキシ）フェニル]スルホン、ビス[４−（３−アミノフェノキシ）フェニル]スルホンなどのスルホニル基を有する芳香族ジアミンおよびその誘導体を例示できる。
【００３８】
これらのジアミン類では、１，４−ジアミノシクロヘキサン、ビス（４，４′−アミノシクロヘキシル）メタン、２，２’−ビス（トリフルオロメチル）−４，４’−ジアミノビフェニル、４，４’−ジアミノジフェニルスルホンおよびその誘導体は、得られるポリイミドの透明性と耐熱性が優れるためより好ましく、さらにトランス−１，４−ジアミノシクロヘキサンおよびその誘導体は、得られるポリイミドの熱線膨張係数が低いために特に好ましい。
【００３９】
本発明のポリイミドは、膜厚１０μｍのフィルムにしたときの４００ｎｍにおける光透過率が８０％以上であることを特徴とする。したがって、光学材料として好適に用いることができる。
【００４０】
本発明のポリイミドの製造方法は、本発明の精製方法で分離回収した３，３’，４，４’−ビフェニルテトラカルボン酸二無水物粉末を含んで構成されたテトラカルボン酸成分と、脂肪族ジアミン類、脂環構造を有するジアミン類、及びハロゲン基、カルボニル基、スルホニル基のいずれかの置換基を有する芳香族ジアミン類からなる群から選択されたジアミン類で構成されたジアミン成分とを、重合イミド化することを特徴とする。
重合イミド化する方法や条件には特に限定はなく、従来のポリイミドの製造方法で採用される重合イミド化する方法や条件を好適に採用できるが、以下に説明するポリイミドの前駆体を経由する製造方法によって、より容易に製造することができる。
【００４１】
１）ポリアミド酸
有機溶剤にジアミンを溶解し、この溶液に攪拌しながら、テトラカルボン酸二無水物を徐々に添加し、０〜１００℃の範囲で１〜７２時間攪拌することで、ポリイミド前駆体が得られる。
【００４２】
２）ポリアミド酸シリルエステル
あらかじめ、ジアミンとシリル化剤を反応させ、シリル化されたジアミンを得る。必要に応じて、蒸留等によりシリル化されたジアミンの精製をおこなう。脱水された溶剤中にシリル化されたジアミンを溶解させ、攪拌しながら、テトラカルボン酸二無水物を徐々に添加し、０〜１００℃の範囲で１〜７２時間攪拌することで、ポリイミド前駆体が得られる。ここで用いるシリル化剤として、塩素を含有しないシリル化剤を用いると、シリル化されたジアミンを精製する必要がないので好適である。塩素原子を含まないシリル化剤としては、Ｎ,Ｏ-ビス（トリメチルシリル）トリフルオロアセトアミド、Ｎ,Ｏ-ビス（トリメチルシリル）アセトアミド、ヘキサメチルジシラザンが挙げられる。さらにフッ素原子を含まず低コストであることから、Ｎ,Ｏ-ビス（トリメチルシリル）アセトアミド、ヘキサメチルジシラザンが好ましい。また、ジアミンのシリル化反応には、反応を促進するために、ピリジン、ピペリジン、トリエチルアミンなどのアミン系触媒を用いることができる。この触媒はポリイミド前駆体の重合触媒として、そのまま使用することができる。
【００４３】
前記製造方法はいずれも有機溶媒中で好適に行われ、その結果としてポリイミド前駆体溶液組成物を容易に得ることができる。
【００４４】
これらの製造方法においては、いずれも、テトラカルボン酸成分とジアミン成分のモル比は、必要とするポリイミド前駆体の粘度により任意に設定できるが、好ましくは０．９０〜１.１０、より好ましくは０．９５〜１．０５である。
【００４５】
前記製造方法で使用する有機溶媒は、具体的にはＮ，Ｎ−ジメチルホルムアミド、Ｎ，Ｎ−ジメチルアセトアミド、Ｎ−メチル−２−ピロリドン、ジメチルスルホオキシド等の非プロトン性溶媒が好ましいが、原料モノマーと生成するポリイミド前駆体が溶解すれば問題はなく使用できるので、特にその構造には限定されない。Ｎ，Ｎ−ジメチルホルムアミド、Ｎ，Ｎ−ジメチルアセトアミド、Ｎ−メチルピロリドン等のアミド溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが好ましく採用される。さらに、その他の一般的な有機溶剤、即ちフェノール、０−クレゾール、酢酸ブチル、酢酸エチル、酢酸イソブチル、プロピレングリコールメチルアセテート、エチルセロソルブ、プチルセロソルブ、２−メチルセロソルブアセテート、エチルセロソルブアセテート、ブチルセロソルブアセテート、テトラヒドロフラン、ジメトキシエタン、ジエトキシエタン、ジブチルエーテル、ジエチレングリコールジメチルエーテル、メチルイソブチルケトン、ジイソブチルケトン、シクロペンタノン、シクロへキサノン、メチルエチルケトン、アセトン、ブタノール、エタノール、キシレン、トルエン、クロルベンゼン、ターペン、ミネラルスピリット、石油ナフサ系溶媒なども使用できる。
【００４６】
本発明において、ポリイミド前駆体溶液組成物には、必要に応じて、化学イミド化剤（無水酢酸などの酸無水物や、ピリジン、イソキノリンなどのアミン化合物）、酸化防止剤、フィラー、染料、無機顔料、シランカップリング剤、難燃材、消泡剤、レベリング剤、レオロジーコントロール剤（流動補助剤）、剥離剤などを添加することができる。
【００４７】
本発明のポリイミドは、ポリイミド前駆体を脱水閉環反応（イミド化反応）することで製造することができる。イミド化の方法は特に限定されず、公知の熱イミド化、化学イミド化方法を適用することができる。得られるポリイミドの形態は、フィルム、ポリイミド積層体、粉末、ビーズ、成型体、発泡体およびワニスなどを好適に挙げることができる。
【００４８】
以下例として、ポリイミド／基板積層体、及びポリイミドフィルムの製造方法について述べる。
例えばセラミック（ガラス、シリコン、アルミナ）、金属（銅、アルミニウム、ステンレス）、耐熱プラスチックフィルム（ポリイミド）などの基板に、ポリイミド前駆体溶液組成物を流延し、真空中、窒素等の不活性ガス中、あるいは空気中で、熱風もしくは赤外線を用い、２０〜１８０℃、好ましくは２０〜１５０℃で乾燥する。次に得られたポリイミド前駆体を基板上で、もしくはポリイミド前駆体（フィルム）を剥離し、そのフィルム端部を固定した状態で、真空中、窒素等の不活性ガス中、あるいは空気中で、熱風もしくは赤外線を用い、２００〜５００℃、より好ましくは２５０〜４５０℃で加熱することでポリイミド／基板積層体、もしくはポリイミドフィルムを製造することができる。得られるポリイミドが酸化劣化するのを防ぐため、イミド化は真空中あるいは不活性ガス中で行うことが望ましい。イミド化温度が高すぎなければ空気中で行なっても差し支えない。
【００４９】
またイミド化反応は、前記のような熱処理に代えて、ポリイミド前駆体をピリジンやトリエチルアミン等の３級アミン存在下、無水酢酸等の脱水環化試薬を含有する溶液に浸漬することによって行うことも可能である。また、これらの脱水環化試薬をあらかじめ、ポリイミド前駆体溶液組成物中に投入・攪拌し、それを基板上に流延・乾燥することで、部分的にイミド化したポリイミド前駆体を作製することもでき、これを更に前記のようにして熱処理することでもポリイミド／基板積層体、もしくはポリイミドフィルムを得ることができる。
【００５０】
このポリイミドフィルムやポリイミド／基板積層体は、ポリイミドの表面にセラミック薄膜もしくは金属薄膜を形成されるなどして、材料として透明性が要求される、例えばディスプレイ用透明基材、タッチパネル用透明基材、太陽電池用透明基板として好適に用いることができる。
【実施例】
【００５１】
以下、実施例によって本発明を更に説明する。尚、本発明は以下の実施例に限定されるものではない。
【００５２】
以下の各例で使用した原材料は、次のとおりである。
３，３’，４，４’−ビフェニルテトラカルボン酸二無水物（ｓ−ＢＰＤＡ）：宇部興産株式会社製  純度９９．９％（開環後した３，３’，４，４’−ビフェニルテトラカルボン酸のＨＰＬＣ分析で求めた純度）、酸無水化率  ９９．８％
２，３，３’，４’−ビフェニルテトラカルボン酸二無水物（以下、ａ−ＢＰＤＡと略記することがある）：宇部興産株式会社製  純度９９．６％（開環後した２，３，３’，４’−ビフェニルテトラカルボン酸のＨＰＬＣ分析で求めた純度）、酸無水化率  ９９．５％をアセトンにて洗浄したものを使用
２，２’，３，３’−ビフェニルテトラカルボン酸二無水物（以下、ｉ−ＢＰＤＡと略記することがある）：CHANGZHOU WEIJIA CHEMICAL株式会社製  純度  ９９．９％（開環後した２，２’，３，３’−ビフェニルテトラカルボン酸のＨＰＬＣ分析で求めた純度）、酸無水化率  ９９％をＮＭＰにて洗浄したものを使用
各溶剤：和光純薬株式会社製  特級もしくは１級相当品
２Ｎ  水酸化ナトリウム水溶液：東京化成株式会社製  水酸化ナトリウム水溶液
トランス−１，４−ジアミノシクロヘキサン（以下、ｔ−ＤＡＣＨと略記することがある））：ＺＨＥＪＩＡＮＧ  ＴＡＩＺＨＯＵ  ＱＩＮＧＱＵＡＮ  ＭＥＤＩＣＡＬ  ＆  ＣＨＥＭＩＣＡＬ株式会社製  純度  ９９．１％（ＧＣ分析）を昇華精製したものを使用
【００５３】
以下の各例において評価は次の方法で行った。
【００５４】
３，３’，４，４’−ビフェニルテトラカルボン酸二無水物粉末の評価
[２５℃のｓ−ＢＰＤＡの溶解度]
ガラス製容器に純度９９．９％、酸無水化率９９.８％のｓ−ＢＰＤＡ粉末  ５．０ｇ、溶剤  ５０．０ｇを仕込み、２５℃で３時間、十分に攪拌した。溶け残ったｓ−ＢＰＤＡをアドバンテック製ろ紙５Ａを用いてろ別し、ｓ−ＢＰＤＡ飽和溶液を得た。ｓ−ＢＰＤＡ飽和溶液５ｇをアルミ製シャーレに入れ、８０℃で１時間、２００℃で１時間加熱した。加熱後残分より飽和溶液中に含まれていたｓ−ＢＰＤＡの質量を求め、溶解度を算出した。
[光透過率]
所定量のｓ−ＢＰＤＡ粉末を２Ｎ水酸化ナトリウム水溶液に溶解し、１０質量％溶液を得た。大塚電子製ＭＣＰＤ−３００、光路長１ｃｍの標準セルを用いて、２Ｎ水酸化ナトリウム水溶液をブランクとし、ｓ−ＢＰＤＡ溶液の４００ｎｍにおける光透過率を測定した。
【００５５】
ポリイミド前駆体、ポリイミドの評価
[対数粘度]
０．５ｇ／ｄＬのポリイミド前駆体  Ｎ，Ｎ−ジメチルアセトアミド溶液を、ウベローデ粘度計を用いて、３０℃で測定した。
[光透過率（ポリイミド前駆体）]
１０質量％のポリイミド前駆体／Ｎ，Ｎ−ジメチルアセトアミド溶液を、大塚電子製ＭＣＰＤ−３００を用いて、光路長１ｃｍの標準セルで測定した。Ｎ，Ｎ−ジメチルアセトアミドをブランクとし、１０質量％のポリイミド前駆体／Ｎ，Ｎ−ジメチルアセトアミド溶液の４００ｎｍにおける光透過率を求めた。
[光透過率（ポリイミド）]
大塚電子製ＭＣＰＤ−３００を用いて、膜厚約１０μｍのポリイミド膜の４００ｎｍにおける光透過率を測定した。
[弾性率、破断伸度]
ポリイミド膜をＩＥＣ４５０規格のダンベル形状に打ち抜いて試験片とし、ＯＲＩＥＮＴＥＣ社製ＴＥＮＳＩＬＯＮを用いて、チャック間  ３０ｍｍ、引張速度  ２ｍｍ／ｍｉｎで、初期の弾性率、破断伸度を測定した。
[熱膨張係数（ＣＴＥ）]
ポリイミド膜を幅４ｍｍの短冊状に切り取って試験片とし、島津製作所製ＴＭＡ−５０を用い、チャック間長１５ｍｍ、荷重２ｇ、昇温速度２０℃／ｍｉｎで３００℃まで昇温した。得られたＴＭＡ曲線から、５０℃から２００℃までの平均熱膨張係数を求めた。
【００５６】
〔実施例１〕
ガラス製容器に未精製のｓ−ＢＰＤＡ  １０．０ｇ、溶媒としてＮ，Ｎ−ジメチルホルムアミド  １０．０ｇを仕込み、２５℃で３時間、十分に攪拌した。溶液をろ別し、得られた固体を１００℃  ２時間真空乾燥し、ｓ−ＢＰＤＡ粉末を得た。なお、収量は、９．７ｇであった。
得られたｓ−ＢＰＤＡ粉末の評価結果を表１に示す。
【００５７】
〔実施例２〜７〕
溶媒を表１記載の溶剤へ変更した以外は、実施例１と同様にして、ｓ−ＢＰＤＡ粉末を得た。なお、収量は、９．６ｇ（実施例２）、９．４ｇ（実施例３）、９．５ｇ（実施例４）、９．６ｇ（実施例５）、９．７ｇ（実施例６）、９．６ｇ（実施例７）であった。
得られたｓ−ＢＰＤＡ粉末の評価結果を表１に示す。
【００５８】
〔実施例８〕
ガラス製容器にｓ−ＢＰＤＡ  ２０．０ｇ、溶媒としてＮ−メチル−２−ピロリドン  ２００ｇを仕込み、２５℃で３時間、十分に攪拌した。溶液をろ別し、得られた固体を１００℃  ２時間真空乾燥したてｓ−ＢＰＤＡ粉末を得た。収量は、１５．２ｇであった。
このｓ−ＢＰＤＡ粉末  ５．０ｇをガラス製昇華装置に仕込み、１Ｔｏｒｒ以下に減圧し、ｓ−ＢＰＤＡ粉末が接している壁下面の温度を２００〜２２０℃に加熱してｓ−ＢＰＤＡを昇華させ、昇華装置の上部に設けられた２５℃に温調された壁面に冷却固化したｓ−ＢＰＤＡ結晶粉末を得た。収量は、３．１ｇであった。
得られたｓ−ＢＰＤＡ粉末の評価結果を表１に示す。
【００５９】
〔比較例１〕
精製等の処理を行っていないｓ−ＢＰＤＡ粉末の評価結果を表１に示す。
【００６０】
〔比較例２〜３〕
溶媒を表１記載の溶剤へ変更した以外は、実施例１と同様にして、ｓ−ＢＰＤＡ粉末を得た。なお、収量は、９．７ｇ（比較例２）、９．７ｇ（比較例３）であった。
得られたｓ−ＢＰＤＡ粉末の評価結果を表１に示す。
【００６１】
〔比較例４〕
精製等の処理を行っていないｓ−ＢＰＤＡ粉末  ５．０ｇをガラス製昇華装置に仕込み、実施例８と同様にして昇華を行った。収量は、４．４ｇであった。
得られたｓ−ＢＰＤＡ粉末の評価結果を表１に示す。
【００６２】
〔比較例５〕
ガラス製容器にｓ−ＢＰＤＡ粉末  ５．０ｇ、無水酢酸  ２００ｇを仕込み、加熱還流し、３時間攪拌し溶解した。この時、溶液が黄色に着色した。２５℃まで冷却し析出させた。溶液をろ別し、得られた固体を１００℃  ２時間真空乾燥してｓ−ＢＰＤＡ粉末を得た。収量は、４．２ｇであった。
得られたｓ−ＢＰＤＡ粉末の評価結果を表１に示す。
【００６３】
【表１】
0005834574.tif 000002
【００６４】
表１に示した結果から分かるとおり、本発明の着色性が低減したｓ−ＢＰＤＡは、２規定の水酸化ナトリウム水溶液に１０質量％の濃度で溶解して得られた溶液に対する波長４００ｎｍの光透過率が７５％を超えており、好ましくは８０％以上である。
【００６５】
以下では、テトラカルボン酸成分が、本発明の精製方法で分離回収したｓ−ＢＰＤＡを含んで構成され、ジアミン成分が脂肪族ジアミン類、脂環構造を有するジアミン類、及びハロゲン基、カルボニル基、スルホニル基のいずれかの置換基を有する芳香族ジアミン類からなる群から選択されて構成されたポリイミドについて、実施例によって説明する。
【００６６】
〔実施例９〕
反応容器中にトランス−１，４−ジアミノシクロヘキサン（ｔ−ＤＡＣＨ）  １．４０ｇ（０．０１２２モル）を入れ、モレキュラーシーブを用いて脱水したＮ，Ｎ−ジメチルアセトアミド  ２８．４ｇに溶解した。この溶液を５０℃に加熱し、実施例３で得られたｓ−ＢＰＤＡ粉末  ３．５０ｇ（０．０１１９モル）と、ａ−ＢＰＤＡ粉末  ０．０９ｇ（０．０００３モル）とを徐々に加えた。５０℃で６時間撹拌し、均一で粘稠なポリイミド前駆体溶液を得た。
得られたポリイミド前駆体溶液をガラス基板に塗布し、窒素雰囲気下１２０℃で１時間、１５０℃で３０分間、２００℃で３０分間、３５０℃まで昇温して５分間、加熱して熱的にイミド化を行い、無色透明なポリイミド／ガラス積層体を得た。次いで、得られたポリイミド／ガラス積層体を水に浸漬した後剥離し、膜厚が１０μｍのポリイミドフィルムを得た。
フィルムの特性を測定した結果を表２に示す。
【００６７】
〔実施例１０〕
表２に記載した酸成分を用いた以外は、実施例９と同様にして、ポリイミド前駆体溶液及び、ポリイミドフィルムを得た。
フィルムの特性を測定した結果を表２に示す。
【００６８】
〔比較例６〕
比較例１の精製をおこなっていないｓ−ＢＰＤＡ粉末をテトラカルボン酸成分として用いた以外は、実施例９と同様にして、ポリイミド前駆体溶液及び、ポリイミドフィルムを得た。
フィルムの特性を測定した結果を表２に示す。
【００６９】
【表２】
0005834574.tif 000003
【００７０】
表２から明らかなように、本発明の精製方法で分離回収したｓ−ＢＰＤＡを用いることによって、得られるポリイミドの東海製が改善され、膜厚１０μｍのフィルムにしたときの４００ｎｍにおける光透過率が８０％以上にすることができる。
【産業上の利用可能性】
【００７１】
本発明によって、大掛かりな設備を必要とせず、温和な条件下簡便な操作による方法によって、着色の少ない３，３’，４，４’−ビフェニルテトラカルボン酸二無水物粉末を容易に得ることができる精製方法を提供することができる。また、本発明の精製方法によって得られた着色の少ない３，３’，４，４’−ビフェニルテトラカルボン酸二無水物粉末を用いて、透過性が良好な高性能光学材料用、特にフレキシブルなディスプレイやタッチパネルなどの表示装置において透明性基材用として好適に用いることができるポリイミドを提供することができる。